(57)【要約】【課題】良好な充放電特性を有し、安全性及びコストの面でも優れた新しいタイプのナトリウムイオン二次電池用の正極活物質を提供する。【解決手段】ナトリウムイオン二次電池用の正極活物質は、フッ化ナトリウム（ＮａＦ）と二価の酸化金属（ＭＯ）の混合物（ＭはＦｅ、Ｍｎ、Ｔｉ、Ｖ、Ｃｏ、Ｎｉのうち少なくとも１つの金属元素）から成り、ナトリウムイオン二次電池において良好な充放電特性を発揮する。【選択図】図１
2014220203.tif 000002
【特許請求の範囲】
【請求項１】
フッ化ナトリウム（ＮａＦ）と二価の酸化金属（ＭＯ）の混合物（ＭはＦｅ、Ｍｎ、Ｔｉ、Ｖ、Ｃｏ、Ｎｉのうち少なくとも１つの金属元素）から成ることを特徴とするナトリウムイオン二次電池用の正極活物質。
【請求項２】
ＭがＦｅ、Ｍｎ、Ｔｉのうちの少なくとも１つであることを特徴とする請求項１に記載のナトリウムイオン二次電池用の正極活物質。
【請求項３】
正極に請求項１〜２のいずれかに記載の活物質を備え、負極にナトリウム金属または、炭素を備えたナトリウムイオン二次電池。
【請求項４】
フッ化ナトリウム（ＮａＦ）と二価の酸化金属（ＭＯ）（ＭはＦｅ、Ｍｎ、Ｔｉ、Ｖ、Ｃｏ、Ｎｉのうちの少なくとも１つの金属元素）を不活性雰囲気、乾式で混合することを特徴とする請求項１に記載のナトリウムイオン二次電池用の正極活物質の製造方法。
【発明の詳細な説明】
【技術分野】
【０００１】
本発明は、二次電池の技術分野に属し、特に、非水系ナトリウムイオン二次電池を構成する新規な電極活物質およびそれを用いる二次電池に関する。
【背景技術】
【０００２】
ナトリウム電池は、正極、負極および非水電解液を有する二次電池である。二次電池としては、リチウム電池が代表的である。リチウム電池は、携帯電話やノートパソコン等の小型電源として既に実用化され、さらに、電気自動車、ハイブリッド自動車等の自動車用電源や、分散型電力貯蔵用電源等の大型電源として使用可能であることから、その需要は増大しつつある。しかしながら、リチウム電池において、それを構成する材料の製造には、リチウム等の稀少金属元素を含有する原料が多く用いられるため、大型電源の需要の増大に対応するためには、稀少金属元素の安定した供給が懸念されている。
【０００３】
これに対して、ナトリウム電池は稀少金属元素の供給に関する懸念を解決できうる大型蓄電池用二次電池のひとつとして検討されている。ナトリウム電池において、それを構成する材料の製造には、資源量が豊富で、しかも安価な原料が用いられる。それゆえに、ナトリウム電池を実用化することによって、大型電源が大量に供給可能になるものと期待されている。
【０００４】
従来のナトリウム電池を構成する材料としては、正極材料として、マンガン酸ナトリウムのようなナトリウムと遷移金属の両方を含有している酸化物などのインサーション反応系正極活物質を用い、負極材料として、ナトリウム金属を用い、非水電解質として、エチレンカーボネートとジエチルカーボネートとを混合した非水溶媒に、電解質塩である六フッ化リン酸ナトリウムを溶解させたものを用いることが開示されている（例えば、特許文献１参照）。
【０００５】
また、ナトリウム電池に使用される電極活物質は、電池の充放電特性を決める重要な材料であり、これまでにも様々な研究がおこなわれている。例えば、ペロブスカイト型フッ化鉄（ＦｅＦ３）やルチル型ＦｅＯＦを正極材料として用い、負極材料としてナトリウム金属を用い、非水電解質として、ポリプロピレンカーボネートに電解質塩である過塩素酸ナトリウムをナトリウムイオン電池が報告されている（例えば、特許文献２参照）。
。
【０００６】
リチウムイオン電池用正極としても用いられているペロブスカイト型ＦｅＦ３については、初回放電を行った際に生成するＬｉＦｅＦ３は、有望な正極材料として期待されているにもかかわらず、合成報告例はない。このような組成に対して、ＬｉＦとＦｅＦ２を原料とするＬｉＦ−ＦｅＦ２ナノコンポジット正極について初回充電を行うことで下記の（１）式のような初回充電にて、ＦｅＦ３を生成する。初回充電以降は、式（２）のような可逆充放電反応を起こし、良好な電池特性を示すことが報告されている（例えば、非特許文献１参照）
【０００７】
ＬｉＦ＋ＦｅＦ２→Ｌｉ＋＋ＦｅＦ３ （１）
Ｌｉ＋＋ＦｅＦ３⇔ＬｉＦｅＦ３ （２）
【先行技術文献】
【特許文献】
【０００８】
【特許文献１】特開２００６−２１６５０９号公報
【特許文献２】特開２００８−２４３６４６号公報
【非特許文献】
【０００９】
【非特許文献１】S. W. Kim, K. W. Nam, D. H. Seo, J. Hong, H. Kim, H. Gwon, K. Kang, Nano Today 7, 168-178 (2012)
【発明の概要】
【発明が解決しようとする課題】
【００１０】
しかしながら、ルチル型ＦｅＯＦに関しては、リチウムイオン電池用正極は勿論、リチウムイオン電池用正極に代わって期待されているナトリウムイオン電池用正極についても上記の式（１）、（２）に相当する正極材料の合成にはいまだ至っていない。すなわち、下記の（３）式のような可逆電池系を組むためにはＭＯＦ正極とＮａを吸蔵したＣ６Ｎａ負極をあらかじめ合成する必要があるが、Ｎａを吸蔵したＣ６Ｎａ負極も直接合成できず、できたとしても電位的に卑で酸化されやすいため、大気中でハンドリングできないという課題がある。
【００１１】
ＭＯＦ＋Ｃ６Ｎａ⇔ＮａＭＯＦ＋Ｃ６        （３）
【課題を解決するための手段】
【００１２】
本発明のナトリウムイオン電池用正極活物質は、フッ化ナトリウム（ＮａＦ）と二価の酸化金属（金属酸化物）（ＭＯ）の混合物を用いることにより、負極に対し初回充電することにより、下記（４）式のような初回充電反応を起こすことで、余計なガス発生を起すことなく、電池内正極側にＭＯＦ正極を電解生成し、以後（５）式に示す可逆充放電反応を可能にすることを特徴とする。
【００１３】
正極側：ＮａＦ＋ＭＯ→Ｎａ＋＋ｅ−＋ＭＯＦ    
負極側：６Ｃ＋Ｎａ＋＋ｅ−→Ｃ６Ｎａ
全反応（初回充電）：ＮａＦ＋ＭＯ＋６Ｃ→ＭＯＦ＋Ｃ６Ｎａ    （４）
その後の充放電反応：ＭＯＦ＋Ｃ６Ｎａ⇔ＮａＭＯＦ＋Ｃ６      （５）
【発明の効果】
【００１４】
本発明によれば、これまでに合成報告例のないＮａＭＯＦ（Ｍは遷移金属）として機能する正極活物質が得られる。また、本発明において、正極活物質を含有する正極と負極、その間に介在する電解質を備えるナトリウム電池が提供され、良好な充放電特性が得られる。特に、炭素負極を備える発明においては、安全性、コスト、特性的に良好なナトリウム電池が提供される。
【図面の簡単な説明】
【００１５】
【図１】本発明に係るナトリウム電池層の概略図を示す。
【図２】本発明により製造された正極活物質ＮａＦ−ＦｅＯ混合正極のＸＲＤパターン結果および、ＳＥＭイメージを示す。
【図３】本発明により製造された正極活物質ＮａＦ−ＦｅＯ混合正極の負極にナトリウム金属を用いた場合の充放電曲線を示す。
【図４】本発明により製造された正極活物質ＮａＦ−ＦｅＯ混合正極の負極にハードカーボンを用いた場合の充放電曲線を示す。
【図５】本発明により製造された正極活物質ＮａＦ−ＭｎＯ混合正極のＸＲＤパターン結果および、ＳＥＭイメージを示す。
【図６】本発明により製造された正極活物質ＮａＦ−ＭｎＯ混合正極の負極にナトリウム金属を用いた場合の充放電曲線を示す。
【図７】本発明により製造された正極活物質ＮａＦ−ＭｎＯ混合正極の負極にハードカーボンを用いた場合の充放電曲線を示す。
【図８】本発明により製造された正極活物質ＮａＦ−ＴｉＯ混合正極のＸＲＤパターン結果および、ＳＥＭイメージを示す。
【図９】本発明により製造された正極活物質ＮａＦ−ＴｉＯ混合正極の負極にナトリウム金属を用いた場合の充放電曲線を示す。
【発明を実施するための形態】
【００１６】
本発明に係るナトリウムイオン二次電池用の電極活物質は、ＮａＦと２価の金属酸化物（ＭＯ）から成ることを特徴としている。このうち特に、電位と取り扱いの容易性から負極には、炭素または、ナトリウム金属を、正極にはＦｅ、Ｍｎ、Ｃｏ、Ｔｉ、Ｖ、Ｎｉのような遷移金属が好ましい。また、本発明で得られるナトリウムイオン二次電池用の電極活物質の充放電反応は、下記（６）式のような初回充電後、（７）式のような可逆充放電反応を起こすことを特徴とする。
【００１７】
ＮａＦ＋Ｍ２＋Ｏ→Ｎａ＋＋Ｍ３＋ＯＦ（初回充電時の充電反応）      （６）
Ｎａ＋＋Ｍ３＋ＯＦ⇔ＮａＭ２＋ＯＦ（初回放電以降の充放電反応）    （７）
【００１８】
本発明のＮａＦ−ＭＯ混合正極は、例えば、ＮａＦおよび２価の金属酸化物を不活性雰囲気下において乾式混合することにより製造することができる。さらに、導電性（レート特性）を向上させる目的で、炭素源を添加して混合することが好ましい。
【００１９】
２価の金属酸化物は、ＦｅＯ、ＭｎＯ、ＴｉＯ、ＶＯ、ＣｏＯまたはＮｉＯを使用することができ、このうち特に、取り扱いの容易性などからＦｅＯ、ＭｎＯまたはＴｉＯが好ましい。これらの金属酸化物は、混合して用いることもできる。
【００２０】
このような炭素源の添加は複数回（例えば２段階）に分けて行ってもよい。この場合、第1段階では粉砕・混合、第2段階ではカーボンコートを主な狙いとすることが多い。
第1段階では、炭素源として、アセチレンブラック、グラファイトまたは、カーボンナノチューブなどを使用することができ、このうち特に、取り扱いの容易性などからアセチレンブラックを用いることが好ましい。第２段階では、ファーネスブラック、チャンネルブラック、アセチレンブラック、ケッチェンブラック、サーマルブラック等を使用することができるが、電極として使用する際の導電性の高さからアセチレンブラックが好適である。（例えば、後述の実施例１参照）
【００２１】
ＮａＦ−ＭＯ混合正極調製時、粉砕・混合に適用される具体的手段は、特に限定されるものではなく、固形物質の粉砕・混合の目的で従来から用いられている各種の手段が適用可能であるが、ＮａＦが水溶性であるために乾式下で（例えば、相対湿度１０％以下）ボールミルを用いることが好ましく、そのうち特に、原料を充分に粉砕・混合することができる点から遊星型ボールミルを用いることが好ましい。
【００２２】
上記の正極活物質を、ナトリウムイオン二次電池の正極としてそのまま用いてもよいが、電極のレート特性を向上させるために、公知の導電材との複合体を形成させてもよい。
すなわち、本発明に従えば、レート特性を向上させる観点から、上記で得られた電極活物質であるＮａＦ−ＭＯ混合正極を、不活性雰囲気下で炭素微粒子と共に粉砕・混合することにより、カーボンコートすることができる。不活性雰囲気としては、真空、窒素ガスやアルゴンガス等を用いることができ、例えば、アルゴンガスを用いることができる。
【００２３】
例えば、本発明の製造方法の一例としては、ＮａＦとＦｅＯを不活性雰囲気下で１０時間から７２時間混合した後、アセチレンブラックを加え、さらに不活性雰囲気下で１０時間から４８時間混合することでＮａＦ−ＦｅＯ混合正極が得られる（例えば、後述の実施例１参照）。
【００２４】
本発明にかかわるナトリウム電池用正極の平均粒径は、例えば、０．１〜５０μｍの範囲内、中でも０．１〜１０μｍの範囲内、特に、０．５〜３μｍの範囲内であることが好ましい。当該ナトリウム電池用正極活物質の平均粒径が小さすぎると取り扱い性が悪くなる恐れがあり、当該ナトリウム電池用正極活物質の平均粒径が大きすぎると平坦な活物質層を得るのが困難になる恐れがあるからである。また、低レートでの電池特性評価では、平均粒径が大きい活物質がエネルギー密度を稼ぐ上で有利であるが、高レートでの電池特性が要求される際には、活物質平均粒径を小さめに制御することで対応可能である。なお、本発明に係わるナトリウム電池用正極活物質の平均粒径は、例えば走査型電子顕微鏡（ＳＥＭ）により観察される該当ナトリウム電池用正極活物質の粒径を測定して、平均することにより求めることができる。
【００２５】
本発明に従えば、以上のようにして得られた電極活物質ＮａＦ−ＭＯを含むナトリウムイオン非水系二次電池正極が提供される。
【００２６】
図1は、本発明に係わるナトリウム電池の層構成の一例を示す図であって、積層方向に切断した断面を模式的に示した図である。なお、本発明に係わるナトリウム電池は、必ずしもこの例のみに限定されるものではない。
ナトリウム電池１０は、正極活物質層２および正極集電体４を備える正極６と負極活物質層３および負極集電体５を備える負極７と、正極6と負極7に挟持される電解質層１を備える。
以下、本発明に係わるナトリウム電池に用いられる、正極、負極、および電解質層、ならびに本発明に係わるナトリウム電池に好適に用いられるセパレータおよび電池ケースについて、詳細に説明する。
【００２７】
本発明に使用される正極は、好ましくは上述した正極活物質を含む正極活物質層を備えるものであり、通常、これに加えて正極集電体、および該当正極集電体に接続された正極リードを備える。
【００２８】
［集電体］
集電体としては、アルミニウム、ニッケル、ステンレス、銅等の導電体が用いられる。集電体の形状は、箔状、網状および多孔体状等が挙げられる。これらのなかでも、二次電池の正極作動電位において安定であり、薄膜に加工し易く、安価であるという点から、アルミニウム箔が好ましい。
【００２９】
［バインダー］
バインダーとしては、熱可塑性樹脂が用いられ、具体的には、ポリフッ化ビニリデン（以下、「ＰＶＤＦ」と言うことがある。）、ポリテトラフルオロエチレン（以下、「ＰＴＦＥ」と言うことがある。）、四フッ化エチレン・六フッ化プロピレン・フッ化ビニリデン系共重合体、六フッ化プロピレン・フッ化ビニリデン系共重合体および四フッ化エチレン・パーフルオロビニルエーテル系共重合体等のフッ素樹脂；ポリエチレン、ポリプロピレン等のポリオレフィン樹脂等が挙げられる。これらの熱可塑性樹脂は、１種または２種以上が組み合わされて用いられる。
【００３０】
[ナトリウム二次電池用正極の製造方法]
ナトリウム二次電池用正極は、集電体に、活物質、導電材およびバインダーを含む正極合材を担持（積層）することによって製造される。
集電体に、正極合材を担持する方法としては、（１）正極合材を加圧成形する方法、（２）有機溶媒等と正極合材を混合して、正極合材のペーストを調製し、そのペーストを、集電体に塗工し、さらに、集電体に塗工したペーストを乾燥した後、プレスする等して固着する方法が挙げられる。
【００３１】
集電体に、ペーストを塗工する方法としては、例えば、スリットダイ塗工法、スクリーン塗工法、カーテン塗工法、ナイフ塗工法、グラビア塗工法、静電スプレー法等が挙げられる。本発明では、これらの塗工法を、複数組み合わせて用いてもよい。
【００３２】
［負極の製造方法］
負極電極は、一般に、集電体に、活物質、導電材およびバインダーを含む負極合材を担持（積層）することによって製造される。
集電体に、負極合材を担持する方法としては、（１）負極合材を加圧成形する方法、（２）有機溶媒等と負極合材を混合して、負極合材のペーストを調製し、そのペーストを、集電体に塗工し、さらに、集電体に塗工したペーストを乾燥した後、プレスする等して固着する方法が挙げられる。
【００３３】
［負極活物質］
負極活物質としては、エネルギー密度を稼ぐ上ではナトリウム金属あるいは、ナトリウムを含有した合金が望ましいが、負極にナトリウム含有組成のものを用いると製造過程で還元もしくは不活性ガス雰囲気が不可欠となる。製造コストを低減し、電池の安全性を高めるためには、ハードカーボン等の炭素材料が好適である。その他の負極候補としては、ナトリウムイオンを挿入・脱離することのできる周期表第１４族元素を単体または主成分として含む金属元素、例えば、ゲルマニウム（Ｇｅ）、スズ（Ｓｎ）、鉛（Ｐｂ）等が挙げられる。本発明の正極活物質にはナトリウムが含有されているため、このようにナトリウムを含まない材料も負極として用いることが可能である。
【００３４】
[非水電解質]
本発明における非水電解質とは、アルカリイオンを含有する物質からなる液体または固体であって、アルカリイオンとして、主にナトリウムイオンを含有する。
非水電解質は、ナトリウムイオン以外のアルカリイオンを含んでいてもよい。ナトリウムイオン以外のアルカリイオンとしては、リチウムイオンおよびカリウムイオンのいずれか一方、あるいは、リチウムイオンおよびカリウムイオンの両方が好ましい。
【００３５】
非水電解質に含有されるナトリウムイオンの含有割合は、アルカリイオン全体の５０質量％以上であることが好ましく、より好ましくは７５質量％以上であり、さらに好ましくは８０質量％以上（１００質量％を含む）である。
【００３６】
本発明における非水電解質は、通常、電解質および有機溶媒を含有する非水電解液として用いられる。
電解質としては、例えば、ＮａＣｌＯ４、ＮａＰＦ６、ＮａＡｓＦ６、ＮａＳｂＦ６、ＮａＢＦ４、ＮａＣＦ３ＳＯ３、ＮａＮ（ＳＯ２ＣＦ３）２、低級脂肪族カルボン酸ナトリウム塩、ＮａＡｌＣｌ４が挙げられる。これらは、２種以上を混合した混合物を使用してもよい。
電解質としては、ＮａＣｌＯ４、ＮａＰＦ６、ＮａＡｓＦ６、ＮａＳｂＦ６、ＮａＢＦ４、ＮａＣＦ３ＳＯ３およびＮａＮ（ＳＯ２ＣＦ３）２からなる群より選択される少なくとも１種のナトリウム塩を含むことが好ましい。
【００３７】
有機溶媒としては、例えば、プロピレンカーボネート、エチレンカーボネート、ジメチルカーボネート、ジエチルカーボネート、エチルメチルカーボネート、イソプロピルメチルカーボネート、ビニレンカーボネート、４−トリフルオロメチル−１，３−ジオキソラン−２−オン、１，２−ジ（メトキシカルボニルオキシ）エタン等のカーボネート類；１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフラン等のエーテル類；ギ酸メチル、酢酸メチル、γ−ブチロラクトン等のエステル類；アセトニトリル、ブチロニトリル等のニトリル類；Ｎ，Ｎ−ジメチルホルムアミド、Ｎ，Ｎ−ジメチルアセトアミド等のアミド類；３−メチル−２−オキサゾリドン等のカーバメート類；スルホラン、ジメチルスルホキシド、１，３−プロパンスルトン等の含硫黄化合物；または、前記の有機溶媒にさらにフッ素置換基を導入したもの等が用いられる。
【００３８】
本発明では、非水電解質として、上記の非水電解液の代わりに固体電解質を用いてもよい。
固体電解質としては、例えば、ポリエチレンオキサイド系の高分子、ポリオルガノシロキサン鎖およびポリオキシアルキレン鎖から選ばれる少なくとも１種以上を含む高分子等の高分子固体電解質に電解液を保持させた、いわゆるゲルタイプの電解質や、Ｎａ２Ｓ−ＳｉＳ２、Ｎａ２Ｓ−ＧｅＳ２、Ｎａ２Ｓ−Ｐ２Ｓ５、Ｎａ２Ｓ−Ｂ２Ｓ３、Ｎａ２Ｓ−ＳｉＳ２−Ｎａ３ＰＯ４、Ｎａ２Ｓ−ＳｉＳ２−Ｎａ２ＳＯ４等の硫化物含有電解質；ＮａＺｒ２（ＰＯ４）３等のＮＡＳＩＣＯＮ型電解質等の無機固体電解質が挙げられる。
このような固体電解質を用いることにより、ナトリウム二次電池の安全性をより高めることができることがある。
なお、本発明のナトリウム電池において、固体電解質を用いる場合には、固体電解質がセパレータとして機能する場合もある。その場合には、セパレータを必要としないこともある。
【００３９】
[セパレータ]
本発明のナトリウム電池は、通常、セパレータをさらに備えている。
セパレータとしては、例えば、ポリエチレン、ポリプロピレン等のポリオレフィン樹脂、フッ素樹脂、含窒素芳香族重合体等の材質からなる多孔質フィルム、不織布、織布等の形態をなす材料が用いられる。
【００４０】
セパレータの厚さは、電池の体積エネルギー密度が上がり、内部抵抗が小さくなるという点で、機械的強度が保たれる限り薄いほど好ましい。
セパレータの厚さは、一般に、５〜２００μｍ程度であることが好ましく、より好ましくは５〜４０μｍ程度である。
【００４１】
電極群の形状としては、例えば、この電極群を巻回の軸と垂直方向に切断したときの断面が、円形、楕円形、長方形、角が取れたような長方形等をなすような形状が挙げられる。
【００４２】
また、ナトリウム電池の形状としては、例えば、ペーパー型、コイン型、円筒型、角型等の形状が挙げられる。
【００４３】
このようにして得られたナトリウム電池は、従来のナトリウム電池に比べて、充放電を繰り返した際の放電容量維持率が大きく、充放電サイクル特性に優れている。さらに、ナトリウムデンドライトの生成も抑制することができ、二次電池としての安定性に優れている。
なお、ナトリウムデンドライトは、充放電の繰り返しに伴って電極に析出するナトリウムの樹枝状晶のことである。このナトリウムデンドライトによって、正極と負極が短絡すると、ナトリウム二次電池が機能しなくなる。
【実施例】
【００４４】
以下に、実施例を挙げて、本発明をさらに具体的に説明するが、本発明はこの実施例に限定されるものではない。
【００４５】
（ナトリウム電池用正極活物質の製造）
（実施例１）
フッ化ナトリウム（ＮａＦ、添川理化学社製）と酸化鉄（ＦｅＯ、和光純薬社製）を前述した式（６）の組成よりＮａ過剰となるように、モル比がＮａＦ：ＦｅＯ＝１．２：１となるように秤量し、雰囲気制御可能である遊星ボールミル用容器に入れ、直径３ｍｍのジルコニアボール４０ｇと供に、アルゴン雰囲気下において密閉した。これを６００ｒｐｍの条件下で２４時間、ボールミルに供した。その後、さらに炭素源としてアセチレンブラックを活物質：アセチレンブラック（電気化学工業社製、ＨＳ−１００）を７０質量％：５質量％の比率で加え、これを６００ｒｐｍの条件下で２４時間、ボールミルに供した。次に、得られた混合物：炭素源（アセチレンブラック）を７５質量％：２０質量％の比率になるように、アセチレンブラックを秤量し、雰囲気制御可能である遊星ボールミル用容器に入れ、直径３ｍｍのジルコニアボール２０ｇと共に、アルゴン雰囲気下において密閉した。これを４００ｒｐｍの条件下で、3時間ボールミルに供することで、ＮａＦ−ＦｅＯ混合正極を製造した。
【００４６】
（ナトリウム電池用正極活物質の構造解析）
実施例１のナトリウム電池用正極活物質について、Ｘ線回折測定を行った。詳細な測定条件は以下の通りである。
Ｘ線回折測定装置：ＴＴＲＩＩＩ（リガク製）
測定範囲：２θ＝１０〜８０°
測定間隔：０．０２°
走査速度：０．０２°／ｍｉｎ
測定電圧：５０ｋＶ
測定電流：３００ｍＡ
【００４７】
図２（ａ）は、実施例１のナトリウム電池用正極活物質であるＮａＦ−ＦｅＯ混合正極のＸＲＤパターンを示したグラフである。得られた正極活物質のＸＲＤパターンは、参考として示しているフッ化ナトリウム（ＮａＦ）と酸化鉄（ＦｅＯ）のＩＣＤＤデータより得られたＸＲＤピークと一致している。得られた実施例１のＮａＦ−ＦｅＯ混合正極のＸＲＤピークは、すべてＮａＦとＦｅＯのピークと帰属される。調製したＮａＦ−ＦｅＯ混合正極の粒子径を観察するために、ＳＥＭ観察を行った結果を図２（ｂ）に示している。その結果、得られたＮａＦ−ＦｅＯ混合正極の一次粒子径は、１μｍ以下であることが確認された。
以上のことから、実施例１のナトリウム電池用正極活物質は、ＮａＦとＦｅＯの混合物であり、遊星ボールミルを供する際に、他の化合物の生成はないことが確認できた。
【００４８】
（ナトリウム金属負極を用いたナトリウム電池の製造）
（実施例２）
正極活物質として、上記実施例１の方法により製造し、カーボンコート処理を施したナトリウム電池用正極活物質と結着剤としてＰＶｄＦ（クレハ、＃３５０５）をそれぞれ用意した。これらカーボンコート後の正極活物質、および結着剤を、カーボンコート後の正極活物質：結着剤＝９５質量％：５質量％となるように混合し、正極合剤を調製した。また、正極合剤には、分散剤として、Ｎ−メチル−２−ピロリドン（ナカライテスク社製）を適宣加えた。
正極集電体として、アルミ箔を準備した。
正極集電体であるアルミ箔に調整した正極合剤を塗布した後、真空条件下で30分間８０℃で乾燥させた。
負極として、ナトリウム金属（アルドリッチ社製）を準備した。
電解液として、１ｍｏｌ／Ｌ  ＮａＣｌＯ４（溶媒  ＰＣ）を準備した。
電池ケースとして、コインセル（ＳＵＳ２０３２型）を準備した。上記正極集電体、正極合剤、上記電解質層、および上記負極を、アルミ箔、正極合剤層、電解質層、ナトリウム金属の順となるように電池ケースに収納して、実施例２のナトリウム電池を製造した。
以上の工程は、すべてアルゴン雰囲気下のグローブボックス内で行った。
【００４９】
（炭素負極を用いたナトリウム電池の製造）
（実施例３）
用いた負極材料をナトリウム金属からハードカーボンに変更した以外は、実施例２と同様に行った。
【００５０】
（ナトリウム電池の充放電試験）
実施例２および、実施例３のナトリウム電池について、充放電試験を行った。具体的には、まず、以下の電流密度の条件化、４．５Ｖを上限として、定電流モードで充電を行った。次に、１．０V、１．３Ｖまたは、１．５Ｖまで放電を行い、得られた容量を放電容量とした。
実施例２、３の電流密度：１０ｍＡ／ｇ（０．０１１ｍＡ／ｃｍ２）
【００５１】
図３は、実施例２のＮａＦ−ＦｅＯ混合正極を用いたナトリウム電池の充放電曲線である。また、図４は、実施例３のＮａＦ−ＦｅＯ混合正極を用いたナトリウム電池の充放電曲線である。図４のようにナトリウム金属を負極として用いた場合、初回放電容量は、１５０ｍＡｈ／ｇであった。一方、図４のように炭素材料を負極として用いた場合においても、初回放電容量は、６０ｍＡｈ／ｇ（正極重量換算）であった。このように、本発明のナトリウム二次電池用正極活物質を用いることで、良好な充放電が可能であることが見出された。
【００５２】
（ナトリウム電池用正極活物質の製造）
（実施例４）
ＦｅＯを酸化マンガン（ＭｎＯ）に変更した以外は、実施例１、実施例２および、実施例３と同様に行った。
【００５３】
図５（ａ）は、実施例４のナトリウム電池用正極活物質であるＮａＦ−ＭｎＯ混合正極のＸＲＤパターンを示したグラフである。得られた活物質のＸＲＤパターンは、参考と示しているフッ化ナトリウム（ＮａＦ）と酸化マンガン（ＭｎＯ）のＩＣＤＤデータより得られたＸＲＤピークと一致しており、得られたＮａＦ−ＭｎＯ混合正極のＸＲＤピークは、すべてＮａＦとＭｎＯのピークと帰属される。調製したＮａＦ−ＭｎＯ混合正極の粒子径を観察するために、ＳＥＭ観察を行った結果を図５（ｂ）に示している。その結果、得られたＮａＦ−ＭｎＯ混合正極の一次粒子径は、１μｍ以下であることが確認された。
【００５４】
図６は、実施例２と同様の方法で作成した実施例４のナトリウム電池用正極活物質であるＮａＦ−ＭｎＯ混合正極を用いたナトリウム電池の充放電曲線である。また、図７は、実施例３と同様の方法で作成した実施例４のナトリウム電池用正極活物質であるＮａＦ−ＭｎＯ混合正極を用いたナトリウム電池の充放電曲線である。図６のようにナトリウム金属を負極として用いた場合、初回放電容量は、１５０ｍＡｈ／ｇであった。一方、図７のように炭素材料を負極として用いた場合においても、初回放電容量は、６０ｍＡｈ／ｇ（正極重量換算）であり、ＮａＦ−ＦｅＯ混合正極と同様の充放電が可能であることが見出された。
【００５５】
（ナトリウム電池用正極活物質の製造）
（実施例５）
ＦｅＯを酸化チタン（ＴｉＯ）に変更した以外は、実施例１および、実施例２と同様に行った。
【００５６】
図8（ａ）は、実施例５のナトリウム電池用正極活物質であるＮａＦ−ＴｉＯ混合正極のＸＲＤパターンを示したグラフである。得られた活物質のＸＲＤパターンは、参考と示しているフッ化ナトリウム（ＮａＦ）と酸化チタン（ＴｉＯ）のＩＣＤＤデータより得られたＸＲＤピークと一致しており、得られたＮａＦ−ＴｉＯ混合正極のＸＲＤピークは、すべてＮａＦとＴｉＯのピークと帰属される。調製したＮａＦ−ＴｉＯ混合正極の粒子径を観察するために、ＳＥＭ観察を行った結果を図８（ｂ）に示している。その結果、得られたＮａＦ−ＴｉＯ混合正極の一次粒子径は、１μｍ以下であることが確認された。
【００５７】
図９は、実施例２と同様の方法で作成した実施例５のナトリウム電池用正極活物質であるＮａＦ−ＴｉＯ混合正極を用いたナトリウム電池の充放電曲線である。図９のようにナトリウム金属を負極として用いた場合、初回放電容量は、９０ｍＡｈ／ｇで、良好な充放電が可能であることを見出された。
【００５８】
以上の実施例で、Mが単独の場合で類似の特性が得られていることから、Mが複数の場合も同様に良好な電池特性が得られると考えられる。
【符号の説明】
【００５９】
１    電解質層
２    正極層
３    負極層
４    正極集電体
５    負極集電体
６    正極
７    負極
１０  ナトリウム電池
【図１】
2014220203.tif 000003
【図３】
2014220203.tif 000004
【図４】
2014220203.tif 000005
【図６】
2014220203.tif 000006
【図７】
2014220203.tif 000007
【図９】
2014220203.tif 000008
【図２】
2014220203.tif 000009
【図５】
2014220203.tif 000010
【図８】
2014220203.tif 000011